(57)【特許請求の範囲】
【請求項１】
磁化率の異なる複数種類の蛍光体からなる混合物を、分散媒中に分散させて混合液を作製するステップと、
処理容器内に前記混合液を入れ、該混合液中に強磁性材料で形成されたフィルタを位置させる設置ステップと、
前記フィルタに磁場を印加した状態で、前記処理容器から前記混合液を排出して回収する混合液回収ステップとを含み、
前記分散媒は、高分子型分散剤の水溶液に低分子型界面活性剤を添加した溶液であり、
前記高分子型分散剤は、ポリカルボン酸系高分子分散剤であり、
前記低分子型界面活性剤は、ラウリン酸アミドプロピルベタイン、ポリオキシエチレンラウリルエーテル硫酸ナトリウム、ポリオキシアルキレン系非イオン界面活性剤、ポリオキシアルキレンアルキルエーテル、多価アルコール系非イオン性界面活性剤、又は、アルキルエーテル硫酸エステルナトリウムを含有する中性洗剤であり、
前記高分子型分散剤の濃度は、０．０２％〜３％であり、
前記低分子型界面活性剤の濃度は、０．００４％〜０．１％であることを特徴とする蛍光体混合物の分離方法。
【請求項２】
前記混合液回収ステップによる回収液を新たな混合液として、前記設置ステップ及び前記混合液回収ステップを繰返すことを特徴とする請求項１に記載の蛍光体混合物の分離方法。
【請求項３】
前記混合液回収ステップに続き、前記磁場を印加した状態で前記フィルタを前記分散媒で洗浄し、前記フィルタの洗浄に使用した前記分散媒を回収する洗浄ステップをさらに含むことを特徴とする請求項１又は２に記載の蛍光体混合物の分離方法。
【請求項４】
前記洗浄ステップによる回収液を新たな混合液として、前記設置ステップ、前記混合液回収ステップ、及び前記洗浄ステップを繰返すことを特徴とする請求項３に記載の蛍光体混合物の分離方法。
【請求項５】
印加された前記磁場を減少させた状態で、前記フィルタを前記分散媒で洗浄し、前記フィルタの洗浄に使用した前記分散媒を回収する磁着物回収ステップをさらに含むことを特徴とする請求項１〜４の何れか１項に記載の蛍光体混合物の分離方法。
【請求項６】
前記磁着物回収ステップによる回収液を新たな混合液として、前記設置ステップ、前記混合液回収ステップ、及び前記磁着物回収ステップを繰返すことを特徴とする請求項５に記載の蛍光体混合物の分離方法。
【請求項７】
前記混合液回収ステップの前に、前記混合液中に位置させた前記フィルタに前記磁場を印加した状態で、前記フィルタを振動させるステップをさらに含むことを特徴とする請求項１〜６の何れか１項に記載の蛍光体混合物の分離方法。
【請求項８】
内部に強磁性材料で形成されたフィルタが配置され、磁化率の異なる複数種類の蛍光体からなる混合物を含む混合液を収容する収容手段と、
前記フィルタが前記混合液中に位置するように、前記混合液が前記収容手段に収容された状態で、前記フィルタに磁場を印加する磁場発生手段と、
前記フィルタに磁場を印加した状態で、前記収容手段から前記混合液を排出して回収する回収手段とを備え、
前記混合液は、高分子型分散剤の水溶液に低分子型界面活性剤を添加した溶液である分散媒中に、前記混合物が分散した液体であり、
前記高分子型分散剤は、ポリカルボン酸系高分子分散剤であり、
前記低分子型界面活性剤は、ラウリン酸アミドプロピルベタイン、ポリオキシエチレンラウリルエーテル硫酸ナトリウム、ポリオキシアルキレン系非イオン界面活性剤、ポリオキシアルキレンアルキルエーテル、多価アルコール系非イオン性界面活性剤、又は、アルキルエーテル硫酸エステルナトリウムを含有する中性洗剤であり、
前記高分子型分散剤の濃度は、０．０２％〜３％であり、
前記低分子型界面活性剤の濃度は、０．００４％〜０．１％であることを特徴とする蛍光体混合物の分離装置。
【発明の詳細な説明】
【技術分野】
【０００１】
本発明は、勾配磁場による磁選技術を用いて、磁化率が異なる複数種類の蛍光体微粉末の混合物から、効率的に蛍光体を分離（完全に分離する場合に限らず、特定の蛍光体の純度を高くする精製をも含む）する蛍光体混合物の分離方法に関する。
【背景技術】
【０００２】
蛍光体には、希少であり貴重な資源である希土類元素が多量に含まれている。例えば、プラズマディスプレイ及び蛍光ランプに使用される蛍光体にはＴｂ、Ｅｕ等の高価な希土類元素が多量に含まれている。表１に示すように各種の蛍光体がディスプレイ用又はランプ用として使用されている。
【０００３】
【表１】
0005674142.tif 000002
【０００４】
蛍光ランプ用蛍光体には、青色蛍光体としてＢＡＭ及びＳＣＡ、赤色蛍光体としてＹＯＸ及びＹＶＯ、緑色蛍光体としてＬＡＰがある。単体で白色に発光する蛍光体としては、ハロリン酸カルシウム蛍光体（以下、ハロリン酸昼光色蛍光体ともいう）（ＣｏｏｌＷｈｉｔｅ、ＷａｒｍＷｈｉｔｅ、Ｄａｙｌｉｇｈｔ）がある。ランプとしては、これら３色の蛍光体（青赤緑）を混合して白色を発光する三波長蛍光ランプと、ハロリン酸カルシウム蛍光体を用いた一般色蛍光ランプがある。
【０００５】
蛍光ランプの製造工程で生じる蛍光体の廃棄物には、両者のランプが混合している場合がある。また、使用済みの蛍光ランプから回収された蛍光体においては、ハロリン酸カルシウム蛍光体と３色の蛍光体が混合している場合が多い。さらに、青色蛍光体は加熱等によって発光元素であるＥｕ２＋がＥｕ３＋に劣化するので、青色蛍光体は再利用できない場合がある。これらの理由によって、回収された蛍光体をそのまま利用することは難しい。そのため、複数種類の蛍光体の混合物から、蛍光体を種類ごとに分離することが要望されている。
【０００６】
蛍光体を種別分離する方法として、ゼータ電位差を利用して捕集剤を用いて分離する方法（下記特許文献１参照）、水性又は油性溶媒による溶液分離を利用する方法（下記特許文献２参照）、帯電状態を利用する方法（下記特許文献３参照）等が知られている。しかし、これらの方法は分離を目的とする蛍光体ごとに試薬又は装置を変更する必要があり、多種の蛍光体を分離する場合に複雑な処理が必要となる欠点がある。また、これらの分離方法は、表面電位又は吸着特性を利用して分離するものであり、蛍光体の表面状態が製品加工等によって変化した場合には分離できない可能性もある。
【０００７】
一方、蛍光体を分離するものでは無いが、高磁場勾配を利用して磁化率の異なる物質を分離する工業的方法として高磁場勾配磁選機を用いた方法が知られている。この方法は磁場中に強磁性のワイヤー、スチールウール等を詰めたカラムを配置してその中に分離対象物を流通させることにより、ワイヤー、スチールウール等に磁性体を付着（以下、磁着ともいう）させて分離する方法である（下記特許文献４参照）。
【先行技術文献】
【特許文献】
【０００８】
【特許文献１】特開２００４−８３８６９号公報
【特許文献２】特開２００４−２６２９７８号公報
【特許文献３】特開２００４−１３７３２０号公報
【特許文献４】特開平１１−４７６３２号公報
【発明の概要】
【発明が解決しようとする課題】
【０００９】
特許文献４に開示されたような高磁場勾配磁選機を蛍光体の分離に適用することが考えられる。その場合、高磁場勾配磁選機は、非磁性体の中から磁性体を吸着して分離することには有効であるが、装置の構造上、微粉末の混合物にはそのまま適用することはできない。即ち、使用済みの蛍光ランプから回収された異種蛍光体の混合物は、微粉末の集合体であるので、ぬれ性が低く金属材料への吸着度が高いこと、また、蛍光体の種類による磁化率の差が小さいために分離効率が悪いことから、蛍光体の種別分離には高磁場勾配磁選機の適用が難しい。
【００１０】
したがって、本発明は、磁化率が異なる複数種類の蛍光体微粉末の混合物から、効率的に蛍光体を分離する蛍光体混合物の分離方法を提供することを目的とする。
【課題を解決するための手段】
【００１１】
上記の目的は、下記によって達成することができる。
【００１２】
即ち、本発明に係る蛍光体混合物の分離方法は、磁化率の異なる複数種類の蛍光体からなる混合物を、分散媒中に分散させて混合液を作製するステップと、処理容器内に混合液を入れ、この混合液中に強磁性材料で形成されたフィルタを位置させる設置ステップと、フィルタに磁場を印加した状態で、処理容器から混合液を排出して回収する混合液回収ステップとを含み、分散媒は、高分子型分散剤の水溶液に低分子型界面活性剤を添加した溶液である。
【００１３】
好ましくは、混合液回収ステップによる回収液を新たな混合液として、設置ステップ及び混合液回収ステップを繰返す。
【００１４】
より好ましくは、蛍光体混合物の分離方法は、混合液回収ステップに続き、磁場を印加した状態でフィルタを分散媒で洗浄し、フィルタの洗浄に使用した分散媒を回収する洗浄ステップをさらに含む。
【００１５】
さらに好ましくは、洗浄ステップによる回収液を新たな混合液として、設置ステップ、混合液回収ステップ、及び洗浄ステップを繰返す。
【００１６】
好ましくは、蛍光体混合物の分離方法は、印加された磁場を減少させた状態で、フィルタを分散媒で洗浄し、フィルタの洗浄に使用した分散媒を回収する磁着物回収ステップをさらに含む。
【００１７】
より好ましくは、磁着物回収ステップによる回収液を新たな混合液として、設置ステップ、混合液回収ステップ、及び磁着物回収ステップを繰返す。
【００１８】
さらに好ましくは、蛍光体混合物の分離方法は、混合液回収ステップの前に、混合液中に位置させたフィルタに磁場を印加した状態で、フィルタを振動させるステップをさらに含む。
【００１９】
好ましくは、高分子型分散剤は、ポリカルボン酸系高分子分散剤である。
【００２０】
より好ましくは、低分子型界面活性剤は、ラウリン酸アミドプロピルベタイン、ポリオキシエチレンラウリルエーテル硫酸ナトリウム、ポリオキシアルキレン系非イオン界面活性剤、ポリオキシアルキレンアルキルエーテル、多価アルコール系非イオン性界面活性剤、又は、アルキルエーテル硫酸エステルナトリウムを含有する中性洗剤である。
【００２１】
さらに好ましくは、高分子型分散剤の濃度は０．０２％〜３％であり、低分子型界面活性剤の濃度は０．００４％〜０．１％である。
【発明の効果】
【００２２】
本発明によれば、蛍光体混合物の分散媒として高分子型分散剤の水溶液に低分子型界面活性剤を添加した溶液を使用するので、蛍光体に対するぬれ性が高く、磁場を減少させた後に蛍光体がフィルタに付着したままになることを抑制することができ、効率的に蛍光体を種類ごとに分離することができる。
【００２３】
蛍光体含有分散液の分離処理による回収液を対象として、さらに分離処理を繰返すことによって、特定の蛍光体の純度を高くすることができる。
【図面の簡単な説明】
【００２４】
【図１】本発明の実施の形態に係る蛍光体混合物の分離方法に使用する装置の構成の概要を示すブロック図である。
【図２】本発明の実施の形態に係る蛍光体混合物の分離方法を示すフローチャートである。
【図３】界面活性作用を持つ分散剤と付着性の評価結果とを対応させて示す表である。
【図４】実験結果を示す表である。
【発明を実施するための形態】
【００２５】
以下の実施の形態では、同一の部品には同一の参照番号を付してある。それらの名称及び機能も同一である。したがって、それらについての詳細な説明は繰返さない。
【００２６】
本実施の形態の分離対象である蛍光体混合物は、使用済みの蛍光ランプをリサイクル処理して回収された微粉末状（粒子径がμｍオーダ、例えば１０μｍ以下）の蛍光体の混合物等である。リサイクル処理によって得られた蛍光体は、通常、単一種類の蛍光体ではなく、青色蛍光体、赤色蛍光体、緑色蛍光体、白色蛍光体（ハロリン酸昼光色蛍光体）等の混合物である。したがって、これを再利用するためには、各色の蛍光体に分離することが不可欠である。
【００２７】
図１を参照して、本実施の形態に係る蛍光体混合物の分離方法に使用される装置は、処理管１００、フィルタ１０２、磁場発生部１０４、加振部１０６、投入部１０８、投入バルブ１１０、及び、排出バルブ１１２を備えている。
【００２８】
処理管１００は、投入部１０８から投入される溶液（以下、投入液ともいう）を一時的に収容する。フィルタ１０２は、強磁性材料で形成され、後述する蛍光体を分散させた分散液が通過可能な構造物（例えば、網目状構造物、繊維状材料の集合体）であり、処理管１００内に配置される。フィルタ１０２は、例えば磁性ステンレス製エキスパンドメタル、ステンレスウール等で形成される。フィルタは、公知の勾配磁場を用いた磁選機においてはマトリックスとも呼ばれる。
【００２９】
投入バルブ１１０は開閉可能であり、開かれた場合、投入液１４０を処理管１００に投入し、閉じられた場合、投入液１４０の処理管１００への投入を停止する。排出バルブ１１２は開閉可能であり、開かれた場合、処理管１００内の液体を排出口から排出する。排出された液体は、回収容器１１４によって回収される。排出バルブ１１２が閉じられた場合、排出を停止し、投入された液体は処理管１００内に保持される。
【００３０】
磁場発生部１０４は、磁極（ポールピース）１２０、１２２と、コイル１２４、１２６とを備えている。磁場発生部１０４は、電源（図示せず）からコイル１２４、１２６に所定の電流が供給されると、電流値に応じた強さの磁場をフィルタ１０２が配置された領域に発生する。磁極１２０、１２２は、コイル１２４、１２６によって生じる磁場を収束させて、強力な磁場を形成するためのものである。磁極１２０、１２２を備えていなくても、所定の強度の磁場を形成できればよい。ここでは、磁場方向１３０が処理管１００に直交する方向になるように磁場が形成されるが、処理管１００に沿った方向に磁場を形成する電磁石を使用してもよい。例えば、処理管１００を円筒形のソレノイドコイル内に配置してもよい。
【００３１】
加振部１０６は、フィルタ１０２を振動させるために、処理管１００を所定の振動数で振動させる。分離対象の蛍光体の粒子がμｍオーダであるので、振動数は超音波等の高周波であることが望ましいが、１００Ｈｚ以下の振動数であってもよい。
【００３２】
本装置を使用した分離処理の概要は次の通りである。蛍光体混合物を所定の分散媒（液体）に分散させて、投入液１４０を作製する。投入バルブ１１０を開き、投入部１０８から投入液１４０を処理管１００に投入する。この状態で、磁場発生部１０４によって、フィルタ付近に磁場を発生させる。これによって、強磁性材料のフィルタ１０２が磁化し、周囲に勾配磁場（磁場強度が一様で無く空間的に変化する磁場）を形成する。同時に、蛍光体も磁化するので、蛍光体は勾配磁場によって力を受け、フィルタ１０２に引き付けられ、フィルタ１０２に付着する。
【００３３】
このとき、加振部１０６によって処理管１００を振動させると、蛍光体の分離効率を上げることができる。蛍光体は、種類によって磁化率が異なるので、フィルタ１０２への付着強度が異なる。蛍光体の磁化率の例を表２に示す。磁化率の高い蛍光体粒子は、より強固にフィルタ１０２に付着し、振動を受けてもフィルタ１０２から離れ難い。一方、磁化率の低い蛍光体粒子は、振動によってフィルタ１０２に安定して付着できず、フィルタ１０２から容易に離れ、フィルタ１０２から遠ざけられる。したがって、フィルタ１０２を振動させることによって、混合している蛍光体の分離効率を上げることができる。
【００３４】
【表２】
0005674142.tif 000003
【００３５】
表２において、各蛍光体の磁化率は、磁場強度が１０００Ｇａｕｓｓにおける単位質量（１ｇ）当たりの磁化（ｅｕｍ／ｇ）として表されている。なお、表２は一例であり、同じ色の蛍光体であっても、メーカーによって組成が異なることがあり得る。また、同じメーカーであっても、同じ色の蛍光体の組成が型番によって異なることがあり得る。
【００３６】
その後、排出バルブ１１２を開けて、処理管１００内の分散液を回収する。蛍光体ごとの回収率（初期に分散液に含まれていた量に対する回収された量の割合）は、磁化率が比較的低くフィルタ１０２に付着し難い（弱く付着する）蛍光体の値が高く、磁化率が比較的高くフィルタ１０２に付着し易い（強く付着する）蛍光体の値が低い。また、排出後に処理管１００からフィルタ１０２を取出して、付着している蛍光体を回収すると、その回収率は、磁化率が比較的低くフィルタ１０２に付着し難い（弱く付着する）蛍光体の値が低く、磁化率が比較的高くフィルタ１０２に付着し易い（強く付着する）蛍光体の値が高い。したがって、回収された蛍光体混合物を分離対象として、上記の処理を繰返すことによって、混合されている蛍光体を、磁化率に応じて分離することができる。
【００３７】
以下、図２を参照して、上記した蛍光体の分離方法及びそれに適した分散媒について、より詳細に説明する。
【００３８】
ステップ２００において準備を行なう。具体的には、フィルタ１０２を処理管１００内に配置し、分離対象である蛍光体混合物を分散媒に分散させて蛍光体含有分散液を作製する。水を用いる場合、蛍光体粉末の凝集を防ぐために界面活性作用を持つ分散剤を添加することが必要である。
【００３９】
分散剤としては市販の中性洗剤を用いることも可能であるが、強い発泡性のためにフィルタ１０２（磁性ステンレス製エキスパンドメタル、ステンレスウール等）を流通させたときに多量の泡が生じて消えにくいため、複数回の処理を行なうための支障となる。
【００４０】
また、蛍光体へのぬれ性の良好でない分散剤を用いた場合には、磁場を下げた後に洗浄液を流し、磁化によりフィルタ１０２に付着した蛍光体（以下、磁着蛍光体ともいう）を回収する際に蛍光体のフィルタ１０２からの脱離が起きにくく蛍光体がフィルタ１０２に残留し易い。そのため、回収のために多量の洗浄液を必要とし、複数回の処理を行なうための支障となる。
【００４１】
分散剤としては、蛍光体のぬれ性が良好であり、凝集を起こさず、分散液表面及び生じた泡表面に蛍光体が集まらないような分散性の良いものを用いることが必要である。具体的には、分散剤として、高分子型分散剤及び発泡性の低分子型界面活性剤を用い、これらを所定の割合で水に添加して、蛍光体を分散させるための分散媒を作製する。高分子型分散剤は、ポリカルボン酸系分散剤であることが望ましい。
【００４２】
このような組合せの分散剤を用いることにより、後述するように、磁着蛍光体を回収するための洗浄後の残存蛍光体量を２％未満に抑え、且つ、処理後に短時間で泡層を消失させることができる。
【００４３】
ステップ２０２において、フィルタ１０２に磁場を印加する。具体的には、磁場発生部１０４に通電して、フィルタ１０２を配置した領域に磁場を発生させる。印加磁場の大きさは、分離対象の蛍光体及びマトリックスの種類によって異なる。例えば、磁化率の高い緑色蛍光体を対象とし、線径の細いステンレスウールを用いる場合には１Ｔ以下であり、磁化率が高くない青色蛍光体等を対象とする場合には２Ｔ以上が好ましい。
【００４４】
ステップ２０４において、蛍光体を分散させていない分散媒（以下、蛍光体非含有分散液ともいう）を、投入部１０８及び投入バルブ１１０を介して、フィルタ１０２の下端まで処理管１００に投入する。
【００４５】
ステップ２０６において、蛍光体含有分散液（蛍光体混合物を分散媒に分散させた液）を、投入部１０８及び投入バルブ１１０を介して、フィルタ１０２の上端まで処理管１００に投入する。
【００４６】
ステップ２０８において、蛍光体非含有分散液を、投入部１０８及び投入バルブ１１０を介して、所定量処理管１００に投入する。これによって、処理管１００内には、下から蛍光体非含有分散液、蛍光体含有分散液、及び蛍光体非含有分散液が滞留する。
【００４７】
ステップ２１０において、加振部１０６により、処理管１００を所定の振動数で、所定時間振動させる。
【００４８】
ステップ２１２において、排出バルブ１１２を開放して、処理管１００内の液体を全て排出し、回収容器１１４に回収する。上記したように混合されている蛍光体の磁化率に応じて、フィルタ１０２への付着強度が異なるので、最初に同じ量の蛍光体が含まれているとした場合、ステップ２１２で回収された液体には、磁化率が低い蛍光体ほど多く含まれている。
【００４９】
ステップ２１４において、蛍光体非含有分散液で処理管１００内を洗浄し、排出液を回収する。具体的には、排出バルブ１１２を閉めて、蛍光体非含有分散液を、投入部１０８及び投入バルブ１１０を介して、処理管１００内に所定量投入する。その後、排出バルブ１１２を開けて、処理管１００内の蛍光体非含有分散液を排出し、回収容器１１４に回収する。なお、回収液１４２が混合しないように、回収容器１１４は、例えば毎回異なる容器を使用する。
【００５０】
ステップ２１６において、所定回数の洗浄が終わったか否かを判定する。即ち、ステップ２１４の洗浄及び回収処理を所定回数繰返し、その後ステップ２１８に移行する。なお、ステップ２１４の洗浄及び回収処理において、排出バルブ１１２を開けたまま、蛍光体非含有分散液を、流速を上げて処理管１００内を通過させてもよい。
【００５１】
ステップ２１８において、磁場発生部１０４に通電する電流値を減少させて、磁場強度を減少させる（０にする場合を含む）。例えば、磁場強度を０．２Ｔ未満に減少させる。
【００５２】
ステップ２２０において、蛍光体非含有分散液で処理管１００内を洗浄し、排出液を回収する。上記したように混合されている蛍光体の磁化率に応じて、フィルタ１０２への付着強度が異なるので、最初に同じ量の蛍光体が含まれているとした場合、ステップ２２０で回収された液体には、磁化率が高い蛍光体ほど多く含まれている。即ち、磁化率の高い蛍光体は、繰返し行なわれるステップ２１４の洗浄処理中にも、磁力によってフィルタ１０２に付着したままである可能性が高い。
【００５３】
ステップ２２２において、終了するか否かを判定する。即ち、混合しないように複数回回収された回収液のうち何れか１回の回収液を用いて、ステップ２０２〜２２０の処理を繰返す。
【００５４】
上記したように、ステップ２１２、２２０で回収された液体に含まれる各蛍光体の含有率は、処理前の蛍光体含有分散液に含まれていた各蛍光体の含有率と異なる。ステップ２１２による回収液は、ステップ２０６で投入された蛍光体含有分散液よりも、蛍光体混合物中の磁化率の最も低い蛍光体の含有率が高くなる。ステップ２２０による回収液は、ステップ２０６で投入された蛍光体含有分散液よりも、蛍光体混合物中の磁化率の最も高い蛍光体の含有率が高くなる。したがって、所定のステップの回収液を用いてステップ２０２〜２２０の処理を繰返すことによって、特定の蛍光体の含有率が高い回収液を得ることができる。例えば、ステップ２１２の回収液を、ステップ２０６で処理管１００に投入することを繰返すことにより、回収液において、蛍光体混合物に含まれていた蛍光体のうち磁化率の最も低い蛍光体の含有率を高くすることができる。また、ステップ２２０の回収液を、ステップ２０６で処理管１００に投入することを繰返すことにより、回収液において、蛍光体混合物に含まれていた蛍光体のうち磁化率の最も高い蛍光体の含有率を高くすることができる。したがって、繰返し回数が多くなるほど、特定の蛍光体の純度を高くすることができる。なお、どのステップの回収液を繰返し使用するかは、蛍光体混合物に最初に含まれる蛍光体の種類及含有率を分析して決定することが望ましい。
【００５５】
以下に、蛍光体含有分散液及び蛍光体非含有分散液を作製するために使用する分散剤について、さらに詳細に説明する。
【００５６】
蛍光体微粉末と分散液（分散剤を添加した水）とを混合し、振とうすることにより分散性が良好であるか否かを評価することができる。また、蛍光体がフィルタ１０２に付着しない分散剤が好ましい。これは、振とう液中にフィルタ１０２、例えばステンレス製エキスパンドメタルを入れて静置し、その後、フィルタ１０２（ステンレス製エキスパンドメタル）を取出して分散液で洗浄して、蛍光体の付着の有無を確認することで、評価することができる。
【００５７】
界面活性作用を持つ種々の分散剤について付着性を調べた結果を、図３に示す。分散剤名の後ろに記載したパーセント値は、添加量（重量％）を意味する。分散性の列において、○が分散性良好、×が分散性不良、△がそれらの中間を意味する。発泡性の列の記載は、発泡性の有無、及び発泡性の強弱を意味する。付着性の列の記載は、フィルタ（ステンレス製エキスパンドメタル）への付着性を表し、○は全く付着性なし、×は高い付着性、△は若干付着性ありを意味する。
【００５８】
付着性のある分散液を用いた場合には蛍光体分離後にフィルタ上に蛍光体が残り、多量の分散液で洗浄する必要があり好ましくない。図３において非発泡性（発泡性「無」）又は微発泡性（発泡性「弱」）の分散剤は、表面張力が高いものが多く、浸透性の強い低分子界面活性剤を添加することにより、ぬれ性を改善し、フィルタへの付着性をなくし、且つ、分散性を高めることが可能である。蛍光体のぬれ性が良好であり、フィルタに蛍光体が付着し難い分散液を作製するための分散剤として、主分散剤としての高分子型分散剤に、微量の浸透性の界面活性剤を添加する組合せを挙げることができる。
【００５９】
主分散剤とする高分子型分散剤の例として、ポリカルボン酸系、ナフタレンスルホン酸ホルマリン縮合系、ポリエチレングリコール等を挙げることができる。分離後の蛍光体の使用を考えると、特にナトリウム等の灰分及びハロゲンの何れも含まないポリカルボン酸系分散剤（図３のＮｏ．１及びＮｏ．２参照）が好ましい。
【００６０】
主分散剤の濃度としては、少なくとも蛍光体が凝集せず分散する濃度以上であることが必要である。一方、分散剤濃度が高すぎると、粘性が増加して分離効率が低下するおそれがあり、蛍光体分離後の分散剤除去に手間を要するため、分散剤は少ない方が好ましい。したがって、分散液中の分散剤の濃度（重量％）は、０．０２％〜３％、好ましくは０．０３％〜１％、より好ましくは０．０３％〜０．３％である。
【００６１】
微量添加する浸透性の界面活性剤（以下、添加剤ともいう）としては、非イオン性界面活性剤、陰イオン性界面活性剤、両性界面活性剤等、何れの界面活性剤であっても良い。非イオン性界面活性剤としてポリオキシエチレンアルキルエーテル、多価アルコール系非イオン性界面活性剤（後述の実施例１参照）等、陰イオン界面活性剤として直鎖アルキルベンゼンスルホン酸ナトリウム、ポリオキシエチレンアルキルエーテル硫酸ナトリウム等、両性界面活性剤としてアルキルベタイン等を挙げることができる。また、添加剤として、上記の成分を含有する市販の中性洗剤を用いることもできる。分離後の使用を考えると、ナトリウム等の灰分及びハロゲンの何れも含まないポリオキシエチレンアルキルエーテル（図３のＮｏ．１１）等の非イオン性界面活性剤及びベタイン（図３のＮｏ．２２参照）等の両性界面活性剤が特に好ましい。添加剤（界面活性剤）の発泡性は、濃度１％において、ＪＩＳ  Ｋ３３６２で規定される起泡力試験による測定値が、直後８０ｍｍ以上であることが好ましい。
【００６２】
添加剤の濃度は、低すぎるとぬれ性の改善効果がなく、脱磁後の洗浄による磁着蛍光体回収後にも、フィルタに蛍光体が残留するので好ましくない。濃度が高すぎると、発泡が激しく、処理後に泡層が長時間残って分離後のろ過等による回収処理に支障を来す。このため分散液中の添加剤の濃度は、０．００４％〜０．１％、好ましくは０．００５％〜０．０５％、より好ましくは０．０１％〜０．０２％である。また、添加剤を分散剤に添加した分散液の起泡力は、５分後に３ｍｍ未満が好ましい。
【００６３】
上記では、処理管１００内の蛍光体含有分散液の上下に蛍光体非含有分散液を配置したが、これに限定されず、上側の蛍光体非含有分散液は無くてもよい。また、蛍光体含有分散液内にフィルタ１０２が位置すれば、下側の蛍光体非含有分散液も無くてもよい。
【００６４】
また、フィルタ１０２を加振する場合を説明したが、加振しなくてもよい。加振しなければ、加振する場合よりも分散効率は低下するが、処理の繰返し回数を多くすれば蛍光体を分離することは可能である。
【００６５】
上記では、蛍光体含有分散液を処理管１００内に保持する場合を説明したが、これに限定されない。蛍光体含有分散液内にフィルタ１０２を配置させた状態で、蛍光体含有分散液を保持できれば、管状に限らず任意形状の容器を使用することができる。
【００６６】
上記では、所定強度以上の磁場を印加した状態でフィルタ１０２を洗浄する場合を説明したが、これに限定されない。所定強度以上の磁場を印加した状態で洗浄を行なわずに、磁場を減少させた状態でフィルタ１０２を洗浄して、磁着物を回収してもよい。
【００６７】
上記では、回収液をそのまま処理対象として分離処理を繰返す場合を説明したが、これに限定されない。適宜、ろ過、乾燥処理等により回収液から微粉末状の蛍光体混合物を作製し、蛍光体の含有比率を分析した後、必要に応じて、この蛍光体混合物を用いて蛍光体含有分散液を作製し、上記の分離処理を実行してもよい。
【００６８】
また、上記では、何れかのステップで回収された回収液を用いて、繰返し分離処理を行なう場合を説明したが、これに限定されない。回収液に含まれる蛍光体の含有率がほぼ同じであれば、それらの回収液を混合した液体に対して分離処理を行なってもよい。
【実施例１】
【００６９】
以下に実験結果を示し、本発明の有効性を示す。
【００７０】
図３に示した分散剤を主分散剤及び添加剤とする組合せで、水への配合濃度を変えて蛍光体非含有分散液を作製した。この分散液０．２Ｌ（リットル）に、青色蛍光体ＢＡＭ（三菱化学株式会社製ＬＰ−Ｂ４、磁化率の実測値１．５３×１０−４Ｈ／ｍ）及び赤色蛍光体ＹＯＸ（三菱化学株式会社製ＬＰ−ＲＥ１、磁化率の実測値０．８３×１０−４Ｈ／ｍ）各０．５ｇを分散させて、蛍光体含有分散液を作製した。この蛍光体含有分散液を分離処理の対象として、図２に示した手順にしたがって実験を行なった。なお、洗浄液には、各蛍光体含有分散液の作製に使用した蛍光体非含有分散液を用いた。
【００７１】
公知のエリーズマグネチックス社製磁選機（モデルＨＩＷ  Ｌ４−２０Ｋ）を用い、フィルタ（マトリックス）にはＳＵＳ４３０製のステンレスウール（長さ約２０ｃｍ、幅約５ｃｍ、厚さ約２ｃｍ）を使用した。本磁選機により、フィルタに２Ｔの磁場を印加した後、上記したように蛍光体非含有分散液及び蛍光体含有分散液を処理管に満たした。この状態で、振動装置としてオムロン株式会社製マッサージ器を用いて処理管に３０秒間振動を加え、排出バルブを開けてフィルタに付着していない蛍光体を回収した。次に、１回目の洗浄として、一旦排出バルブを閉じ、０．５Ｌの洗浄液を処理管に投入した後、排出バルブを開けてフィルタを洗浄し、その排出液を回収した。さらに、２回目の洗浄として、排出バルブを開けたまま０．５Ｌの洗浄液で、流速を上げて再度フィルタを洗浄し、その排出液を回収した。その後、電源をＯＦＦして磁場を０まで減少させ、０．５Ｌの洗浄液を流通させて、フィルタに磁着していた蛍光体を回収した。さらに、洗浄液約１Ｌを処理管に流通させ、フィルタに残存する蛍光体量を調べた。
【００７２】
その結果を図４に示す。図４の「評価」の列には総合的な評価が記載されている。○は蛍光体の分離に適切な結果であった場合、×は不適切な結果であった場合を表す。ＰＣＡ１は特殊ポリカルボン酸系分散剤である花王株式会社製ポイズ（登録商標）５２０、ＰＣＡ２は特殊ポリカルボン酸系分散剤である花王株式会社製カオーセラ（登録商標）２０００、ＰＣＡ３はポリカルボン酸アンモニウム分散剤であるサンノプコ株式会社製ノプコサントＲＦＡ、ＬＡＢはラウリン酸アミドプロピルベタインである花王株式会社製アンヒトール（登録商標）２０ＡＢ、ＳＰＬＳはポリオキシエチレンラウリルエーテル硫酸ナトリウムである花王株式会社製エマール（登録商標）２０Ｃ、ＰＡはポリオキシアルキレン系非イオン界面活性剤であるサンノプコ株式会社製ＳＮウェット９８０、ＰＡはポリオキシアルキレンアルキルエーテルである日本乳化剤株式会社製Ｎｅｗｃｏｌ  ２３０８ＬＹ、多価アルコールは多価アルコール系非イオン性界面活性剤であるサンノプコ株式会社製ノプコウェットＳＮ−２０Ｔを表す。
【００７３】
「混合液流通」の列には、最初の回収液を分析した結果が記載されている。各セルの上段は、赤色蛍光体と青色蛍光体の比率（重力％）であり、下段は総重量を示す。例えば、Ｎｏ．１では、最初の回収液から、合計２４８ｍｇの蛍光体が回収され、その内訳は、赤色蛍光体が５８％、青色蛍光体が４２％であったことを示している。「１回目洗浄」の列には、１回目の洗浄の回収液を分析した結果が、同様に記載されている。「２回目洗浄」の列も同様である。「磁着物回収」の列には、磁場を減少させた状態での回収液に関して、「残存量」の列には、最後の洗浄によって回収された蛍光体（フィルタに残っていた蛍光体）に関して、同様に記載されている。なお、Ｎｏ．１９は、フィルタに振動を加えなかった場合の結果を示す。
【００７４】
図４に示した蛍光体の含有率から分かるように、実験全体において、最初の回収液（混合液流通の列）においては磁化率の低い赤色蛍光体の比率が高く、洗浄を繰返すと青色蛍光体の比率が上昇し、磁場を減少させた状態の洗浄による回収液（磁着物回収の列）では青色蛍光体の比率が高かった。これは、赤色蛍光体と青色蛍光体との磁化率の違いに依る。
【００７５】
主分散剤として、高分子型分散剤の顔料分散用特殊ポリカルボン酸系高分子界面活性剤である花王株式会社製ポイズ（登録商標）５２０を単独で用いた場合（Ｎｏ．１参照）、磁着物回収後の再洗浄時の残存蛍光体は６％以上（初期量１０００ｍｇに対して６２ｍｇ）と多かった。
【００７６】
添加剤として発泡性界面活性剤のラウリン酸アミドプロピルベタインである花王株式会社製アンヒトール（登録商標）２０ＡＢを用い、その濃度を変化させた場合、濃度０．００３％（Ｎｏ．２参照）では、残存蛍光体量が多かった。しかし、濃度０．０１５％〜０．０５％の範囲（Ｎｏ．３、Ｎｏ．４参照）では、残存蛍光体量が少なくなり、有効であった。濃度が０．０５％を越えると残存蛍光体量は少なかったが、発泡性が増加し、泡層の消失に１時間以上を要した。
【００７７】
主分散剤の濃度を下げた場合、Ｎｏ．５のように０．０３％でも残存蛍光体量は１．２％（初期量１０００ｍｇに対して１２ｍｇ）と少なく、有効であった。図４には示していないが、分散剤の濃度が０．０１５％の場合には、蛍光体粉末が凝集し、分散しなかった。
【００７８】
添加剤の種類に関して、発泡性界面活性剤であるポリオキシエチレンアルキルエーテル硫酸ナトリウム（花王株式会社製エマール（登録商標）２０Ｃ）、若しくは中性洗剤（アルキルエーテル硫酸エステルナトリウムを含有する花王ファミリーフレッシュ）、又は、微発泡性であるポリオキシアルキレン系非イオン界面活性剤（サンノプコ株式会社製ＳＮウェット９８０）、若しくはポリオキシアルキレンアルキルエーテル（日本乳化剤製Ｎｅｗｃｏｌ２３０８−ＬＹをそれぞれ濃度０．０１５％で添加した場合（Ｎｏ．６〜Ｎｏ．９参照）も残存蛍光体量は少なく、有効であった。
【００７９】
主分散剤として、高分子型分散剤であるセラミック粉末分散用特殊ポリカルボン酸系分散剤である花王株式会社製カオーセラ（登録商標）２０００、又は、ポリカルボン酸アンモニウム分散剤であるサンノプコ株式会社製ノプコサントＲＦＡを濃度０．１５％で用い、発泡性界面活性剤を濃度０．０１５％で添加した場合（Ｎｏ．１０及びＮｏ．１１参照）も残存蛍光体量は少なく、有効であった。
【００８０】
添加剤として非泡性界面活性剤であるｐ−トルエンスルホン酸Ｎａを濃度０．２％で添加した場合（Ｎｏ．１２参照）、残存量が１０％を超え、有効ではなかった。
【００８１】
主分散剤として高分子型でないポリオキシエチレンソルビタンモノラウレート（ツイーン２０）を濃度０．０５％で用い、これに添加剤としてＬＡＢを濃度０．０１％で添加した場合（Ｎｏ．１３参照）、主分散剤としてポリオキシエチレンソルビタントリオレエート（ツイーン８５）を濃度０．０５％で用い、これに添加剤としてＬＡＢを濃度０．０１５％で添加した場合（Ｎｏ．１４参照）、主分散剤として高分子型でない微発泡性のポリオキシアルキレンアルキルエーテル（ＰＡＡＥ）を濃度０．１５％で用い、これに添加剤としてＬＡＢを濃度０．０３％で添加した場合（Ｎｏ．１５参照）、及び、主分散剤としてポリオキシアルキレンアルキルエーテルを主成分とする市販食器洗浄機用洗剤を濃度０．１５％で用い、これに添加剤としてＬＡＢを濃度０．０１％で添加した場合（Ｎｏ．１６参照）においても、蛍光体の残存量が多く、有効ではなかった。
【００８２】
主分散剤として無機分散剤であるヘキサメタリン酸ナトリウムを濃度０．１５％で用いた場合（Ｎｏ．１７参照）、残存量が多く、有効ではなかった。
【００８３】
主分散剤として市販の中性洗剤を濃度０．１５％で用いた場合（Ｎｏ．１８参照）、分離効率は良好であり、残存量は１％未満であったが、２４時間後でも回収液上に泡層が存在していた。
【００８４】
Ｎｏ．３と同じ主分散剤及び添加剤の組合せを用い、振動を加えなかった場合（Ｎｏ．１９参照）、最初の回収液（混合液流通）中に含まれる蛍光体の総量がＮｏ．３の場合よりも多く、青色蛍光体の比率がＮｏ．３の場合よりも低い。これは、磁化した蛍光体のフィルタへの付着効率が悪いこと、特に磁化率の高い青色蛍光体のフィルタへの付着効率が悪いことを表している。したがって、加振することによって、分離効率を高くすることができる。
【００８５】
以上のように、Ｎｏ．３〜Ｎｏ．１１の主分散剤及び添加剤の組合せが適切であった。これらの場合、最初の回収液（混合液流通）には、約６０％の比率で赤色蛍光体が含まれるので、この回収液を用いて分離処理を繰返すことによって、純度の高い赤色蛍光体を得ることができる。１回目の洗浄によって得られる回収液（１回目洗浄）にも、約６０％の比率で赤色蛍光体が含まれるので、同様に純度の高い赤色蛍光体を得ることができる。
【００８６】
また、磁場を減少させた状態の回収液（磁着物回収）には、６０％を超える比率で青色蛍光体が含まれるので、この回収液を用いて分離処理を繰返すことによって、磁場を減少させた状態の回収液から純度の高い青色蛍光体を得ることができる。
【実施例２】
【００８７】
青色蛍光体ＢＡＭ（三菱化学株式会社製ＬＰ−Ｂ２、磁化率の実測値１．８×１０−４Ｈ／ｍ）、緑色蛍光体ＬＡＰ（三菱化学株式会社製ＬＰ−Ｇ２、磁化率の実測値１．６×１０−３Ｈ／ｍ）及び赤色蛍光体ＹＯＸ（三菱化学株式会社製ＬＰ−ＲＥ１、磁化率の実測値０．８３×１０−４Ｈ／ｍ）各１．０ｇを分散させた蛍光体含有分散液０．２Ｌを作製し、蛍光体の分離処理を行なった。分散媒には、実施例１のＮｏ．３と同様に、主分散剤として、高分子型分散剤の顔料分散用特殊ポリカルボン酸系高分子界面活性剤である花王株式会社製ポイズ（登録商標）５２０を用い、添加剤として、ラウリン酸プロピルベタインである花王株式会社製アンヒトール（登録商標）２０ＡＢを用いた。これらを、それぞれ濃度０．１５及び０．０１５％で水に混合して、分散媒（蛍光体非含有分散液）を作製し、これに上記の３色の蛍光体を分散させ、蛍光体含有分散液を作製した。
【００８８】
実験結果を、表３に示す。
【００８９】
【表３】
0005674142.tif 000004
【００９０】
表３から、最初の流通の回収液（混合液流通の列）には、緑色蛍光体がほとんど含まれておらず、この回収液から得られた混合物は、赤色及び青色蛍光体の混合物であると言える。これには、磁化率の低い赤色蛍光体が多く含まれている。１回目の洗浄による回収液（１回目洗浄の列）では青色蛍光体の比率が増加し、２回目の強めの洗浄による回収液（２回目洗浄の列）では青色蛍光体が多く含まれるようになった。これは、３色の蛍光体のうち磁化率が最も低い赤色蛍光体が、１回目洗浄までに多く排出されたためである。
【００９１】
磁場を減少させた状態での洗浄（磁着物回収の列）による回収液では、緑色蛍光体の含有率が８０％であった。これは、緑色蛍光体の磁化率が高く、安定してフィルタに磁着していたことを表している。さらに、再洗浄による回収液（残留量の列）には、蛍光体はほとんど残っていなかった。
【００９２】
以上のことから、実施例１で適切であった主分散剤及び添加剤の組合せは、緑色蛍光体を含む蛍光体混合物の分離にも有効であることが分かる。また、蛍光体混合物から緑色蛍光体を分離することは、青色及び赤色蛍光体の分離よりも容易であることが分かる。
【実施例３】
【００９３】
実施例２と同じ主分散剤及び添加剤を用いて、蛍光体非含有分散液を作製し、これに青色蛍光体ＢＡＭ（三菱化学株式会社製ＬＰ−Ｂ４、磁化率の実測値１．５×１０−４Ｈ／ｍ）及びハロリン酸昼光色蛍光体（日亜化学製Ｄａｙｌｉｇｈｔ、磁化率の実測値０．３９×１０−４Ｈ／ｍ）各１．０ｇを分散させて、蛍光体含有分散液０．２Ｌを作製し、蛍光体の分離処理を行なった。印加磁場の強度は２Ｔである。
【００９４】
その結果を、表４に示す。
【００９５】
【表４】
0005674142.tif 000005
【００９６】
表４から、最初の流通の回収液（混合液流通の列）には、磁化率の低いハロリン酸昼光色蛍光体が多く含まれ、洗浄を繰返すと青色蛍光体の比率が増加し、磁場を下げた状態での洗浄による回収液（磁着物回収の列）には青色蛍光体が多かった。また、再洗浄による回収液（残留量の列）には、蛍光体はほとんど残っていなかった。したがって、実施例１で適切であった主分散剤及び添加剤の組合せは、ハロリン酸昼光色蛍光体の分離にも有効であることが分かる。
【符号の説明】
【００９７】
１００    処理管
１０２    フィルタ
１０４    磁場発生部
１０６    加振部
１０８    投入部
１１０    投入バルブ
１１２    排出バルブ
１１４    回収容器
１２０、１２２    磁極
１２４、１２６    コイル
１３０    磁場方向
１４０    投入液
１４２    回収液
【図１】
0005674142.tif 000006
【図２】
0005674142.tif 000007
【図３】
0005674142.tif 000008
【図４】
0005674142.tif 000009